(57)【要約】【課題】薄地衣料用素材に適した透明性があり、表地との干渉によるモアレ発生がなく、表地との接着時の接着剤の裏抜けを防止でき、且つソフトな風合いもつ接着透明芯地に使用するに適したポリエステル繊維を提供する。【解決手段】無機粒子含有量が０．０５重量％以下である異形断面ポリエステル繊維からなり、繊度が１０〜２２ｄｔｅｘ、単糸繊度が０．８〜１．８ｄｔｅｘであり、１０％ＳＳが２．８〜３．５ｃＮ／ｄｔｅｘであることを特徴とする芯地に適したポリエステル繊維。【選択図】なし【特許請求の範囲】
【請求項１】
無機粒子含有量が０．０５重量％以下である異形断面ポリエステル繊維からなり、繊度が１０〜２２ｄｔｅｘ、単糸繊度が０．８〜１．８ｄｔｅｘであり、１０％ＳＳが２．８〜３．５ｃＮ／ｄｔｅｘであることを特徴とする芯地に適したポリエステル繊維。
【請求項２】
ポリエステル繊維が直接紡糸延伸糸である請求項１記載の芯地に適したポリエステル繊維。
【請求項３】
異形断面のシェープファクター（Ｓｆ）が１．５〜２．５である請求項１記載の芯地に適したポリエステル繊維。
【発明の詳細な説明】
【０００１】
【発明の属する技術分野】
本発明は婦人服、紳士服などに用いられ表地と接着性樹脂にて接着する接着芯地用途に適したポリエステル繊維に関する。
【０００２】
【従来の技術】
従来より婦人服や紳士服などを縫製する際に、縫製品の形態を保持し、風合い調整、易縫製性などの目的から、表地の裏面に芯地が使用されている。
【０００３】
芯地に要求される主な性能は、１）表地の寸法変化に追随するソフト性、２）芯地としてのコシ感、３）透明性であった。
【０００４】
例えば特許文献１には経糸及び緯糸に全捲縮率が１５〜４０％の仮撚加工糸を用い表地への寸法追随製を向上させた芯地が提案されている。
【０００５】
さらに、最近は衣服用素材が薄地化して透け易くなってきており、従来の芯地では表地の織組織と芯地の織組織が重なって縞状の模様が見えるモアレ現象が発生するという問題があった。
【０００６】
このモアレ現象を防止する芯地として、特許文献２、特許文献３では芯地の目付変動率を特定のものとしたり、加工糸の発現トルクに着目した方法が提案されている。
【０００７】
ところが、これらは９０デニール／６フィラメントのポリエステル未延伸糸を仮撚加工工程で延伸同時仮撚施したものであり、仮撚時にポリエステル繊維の断面形状が崩れ、その為に繊維表面で光の乱反射が発生したり、延伸時の結晶化による白濁失透からモアレ発生は防止出来ても透明性に欠けるという問題があった。
【０００８】
一方、特許文献４では３０デニール／１２フィラメントの延伸糸を仮撚し、仮撚全捲縮と発現トルクを規定し、経糸及び／または緯糸の曲がりの平均振幅、周期長を管理するという方法が提案されている。
【０００９】
しかしながら、この方法では芯地用布帛の製造における管理が煩雑であるのでコストアップとなり、また繊度が高い為に透明性能が劣るという問題があった。
【００１０】
さらに、芯地の目ズレに起因する接着剤の裏抜けを防止する必要もある。芯地はポリエステル仮撚加工糸を織編して製造する。通常、ポリエステル繊維に仮撚加工を施す際に交絡を付与するが、均一な交絡を得ることが難しく、交絡の不均一さが原因で芯地に目ズレが発生し、これが原因で接着剤の裏抜けが生じる。
【００１１】
【特許文献１】
特開昭６２−９７９３７号公報
【特許文献２】
特許第３２７９９３４号公報
【特許文献３】
特開平１０−１０２３４４号公報
【特許文献４】
特許第３１０３００３号公報
【００１２】
【発明が解決しようとする課題】
本発明者等は、かかる従来技術の問題点を解消し、薄地衣料用素材に適した透明性があり、表地との干渉によるモアレ発生がなく、表地との接着時の接着剤の裏抜けを防止でき、且つソフトな風合いもつ接着透明芯地に使用するに適したポリエステル繊維を提供することにある。
【００１３】
【課題を解決するための手段】
本発明者等は、上記の課題を解決するために鋭意検討を行った結果、本願発明に到達した。
すなわち本発明は、無機粒子含有量が０．０５重量％以下である異形断面ポリエステル繊維からなり、繊度が１０〜２２ｄｔｅｘ、単糸繊度が０．８〜１．８ｄｔｅｘであり、１０％ＳＳが２．８〜３．５ｃＮ／ｄｔｅｘであることを特徴とする芯地に適したポリエステル繊維を要旨とする。
【００１４】
【発明の実施の形態】
以下に本発明を詳細に説明する。本発明に用いられるポリエステルは、ポリエチレンテレフタレートを主体とするポリエステルを用いることが好ましい。ポリエステルの極限粘度は特に限定するものではないが、紡糸性の点から、０．５７〜０．６５の範囲が好ましい。
【００１５】
必要によっては、５−スルフォイソフタル酸ソーダ、アジピン酸、セバシン酸、イソフタル酸などの酸成分や、ジエチレングリコール、トリエチレングリコール、ポリエチレングリコール、シクロヘキサンジメタノールなどのジオール成分を共重合したものを採用することで、繊維のコシ感・ソフトさを適宜調整できる。
【００１６】
また、ポリエステルに含有する無機粒子は二酸化チタン、酸化亜鉛などが用いられるが、ポリエステルに対する含有量は本発明の目的の一つである透明性を維持するためには０．０５重量％以下が必要である。０．０５重量％を超えると、透明性に欠けるものとなる。
【００１７】
本発明のポリエステル繊維の断面形状は異形断面である。異形断面は丸断面に較べて、透明性に優れる。異形断面の形状は特に限定するものではないが、芯地のコシ感を付与する、透明性を付与するためには三角断面であれば更に好ましい。三角断面の形状は、下式にて算出されるシェープファクター（Ｓｆ）にて表現することができるが、Ｓｆは１．５〜２．５であれば好ましい。Ｓｆがこの範囲にあれば、芯地のコシ感が良好で、上品な光沢の発現から透明性に優れた芯地が得られるので好ましい。
【００１８】
Ｓｆ＝繊維断面の外接円直径／繊維断面の内接円直径
【００１９】
本発明のポリエステル繊維の（トータル）繊度は、１０〜２２ｄｔｅｘであることが重要となり、好ましくは１３ｄｔｅｘ〜２０ｄｔｅｘ、より好ましくは１５ｄｔｅｘ〜１７ｄｔｅｘである。従来の芯地用繊維は２２ｄｔｅｘを超えるものが一般的であったが、２２ｄｔｅｘ以下とすることにより芯地の透明性が顕著に向上する。また、１０ｄｔｅｘ以上であれば、紡糸操業性も仮撚等の後工程操業性も向上する。
【００２０】
一方、本発明のポリエステル繊維の単糸繊度は０．８〜１．８ｄｔｅｘであることが必要であり、好ましくは１．０ｄｔｅｘ〜１．６ｄｔｅｘ、より好ましくは１．２ｄｔｅｘ〜１．５ｄｔｅｘである。この範囲であれば、コシ感があるので芯地として表地をサポートする機能に富んでおり、また薄地用衣服素材に適したソフト感もある。０．８ｄｔｅｘ未満の場合コシ感に劣り、１．８ｄｔｅｘを超えるとソフト感に劣るものとなる。
【００２１】
本発明のポリエステル繊維は、芯地用基布に加工される前に、仮撚加工を施される。これは、一般的な芯地用繊維の製造工程である。仮撚加工時には流体交絡処理を施すことが一般的である。それは、交絡処理を施すことにより、芯地用基布の目ズレを防止するためである。
【００２２】
従来知られている芯地用ポリエステル繊維は、均一な交絡処理を施すことが困難であった。この原因について本願発明者等が検討した結果、仮撚加工・交絡加工を施す前のポリエステル繊維の１０％ＳＳが特定の範囲であれば交絡が均一に付与できることを見出した。
【００２３】
すなわち、本願発明のポリエステル繊維は１０％ＳＳが２．８〜３．５ｃＮ／ｄｔｅｘである必要がある。１０％ＳＳがこの範囲を超えると、交絡数が減少し、均一でなくなる。その結果、芯地にした時に接着剤の裏抜けが顕著となる。一方１０％ＳＳが２．８ｃＮ／ｄｔｅｘ未満であれば芯地のコシ感が劣る。１０％ＳＳが、３．０〜３．３ｃＮ／ｄｔｅｘだと交絡が特に安定するので好ましい。
【００２４】
【００２５】
本発明の芯地用ポリエステル繊維を得るための具体的な方法は、従来公知の直接紡糸延伸方法（ＳＰＤ法）が好ましい。すなわち、ポリエステル樹脂を溶融後紡糸口金より押し出し、冷却後に油剤を付与して第１ゴデッドローラーで引き取り、延伸熱を付与した後に第２ゴデッドローラーとの間で延伸し熱セットを施し、巻き取り機にて巻き取るものである。紡糸口金は、得られたポリエステル繊維の断面形状が異形断面となる紡出孔を適宜選択すればよい。
【００２６】
以下に本願発明の芯地に適したポリエステル繊維を用いて芯地を得る製造工程の一例を示す。
まず、本願発明のポリエステル繊維に仮撚処理を施す。仮撚付与後、流体交絡処理を施すが、得られた仮撚捲縮糸の交絡数が２０個／ｍ以上１００個／ｍ以下であることが好ましい。この範囲であれば、接着剤の裏抜けを防止することが可能となる。また、捲縮と交絡が存在することによって表地との干渉によるモアレの発生抑制効果も大きくなる。
【００２７】
このようにして得られた仮撚加工糸を織る、又は編むことで芯地用基布が得られる。
【００２８】
【発明の効果】
本発明の芯地用ポリエステル繊維は、本発明範囲の物性を持つことにより、仮撚捲縮加工を施しても断面形状が保持でき、急激な結晶化による失透がなく透明性に優れ、モアレ発生もない。
また糸物性が優れるので、仮撚加工時に安定した交絡を付与することができる。このために、本発明のポリエステル繊維を用いた芯地は接着剤をドット処理しても裏抜けがないために表地との接着性を向上することができる。また、細繊度異形断面糸であるので、芯地の機能としてのコシ感は損なわれずにソフト感があるので薄地衣料素材に適した風合いとなる。
【００２９】
【実施例】
以下、実施例によって本発明を更に詳しく説明する。尚、以下の実施例のおける特性値は、次に示す方法によって測定したものである。
【００３０】
（１）極限粘度
極限粘度［η］は、フェノール／テトラクロロエタン＝６／４（重量比）の混合溶剤中２０℃にて常法により測定した。
【００３１】
（２）１０％ＳＳ
オートグラフ引張り試験機（島津製作所製）を用い、初期長２００ｍｍ、歪速度１００％／分、初荷重１／３０ｃＮ／ｄｔｅｘとして破断するまで引張り試験を実施し、伸度１０％の強度を１０％ＳＳとして求めた。
【００３２】
（３）シェープファクター（Ｓｆ）
得られたポリエステル繊維を綿で補強して、プレートに穿った穴に挿入し、スライスして画像解析装置を備えた光学顕微鏡にて観察し、断面の外接円の直径と、内接円の直径からＳｆを下記式にて算出した。
Ｓｆ＝断面の外接円直径／断面の内接円直径
【００３３】
（４）破断強度・破断伸度
上述した引張り試験にて破断強度及び破断伸度を求めた。
【００３４】
（５）紡糸操業性
１週間紡出時の完全ボビン率が８５％以上の場合を○、７０〜８５％を△、７０％未満の場合を×として評価した。
【００３５】
（６）芯地透明性
本発明のポリエステル繊維を用いて製造した芯地用基布と、３３ｄｔｅｘ／１２フィラメントの平織物（カバーファクター＝７７０）とを重ねて、光を透過させ重なった部分と重ならない部分の区別が視認し難いものを○、視認できるものを×とした。
【００３６】
（７）モアレ発生状況
透明性を確認する方法において、モアレ現象が認められないものを○、認められるものを×として評価した。
【００３７】
（８）目ズレ発生状況
芯地用基布の外観を観察し、目ズレによる乱れが確認されないものを○、確認されるものを×として評価した。
【００３８】
（９）風合い判定
芯地用基布の風合いをベテランが判定し、芯地として使用可能なコシがあり、ソフト感あるものを○、硬すぎるあるいはソフトでないものを×として評価した。
【００３９】
（実施例１）
極限粘度が０．６３０で、二酸化チタン（ＴｉＯ２）を０．０３２重量％含有するポリエチレンテレフタレートポリマーを２９６℃で溶融し、Ｙ型スリット紡糸口金から実質的に三角断面のポリエステル繊維を押し出し、冷却後に油剤を油付着し、７５℃に加熱した第１ゴデッドローラー、１２８℃に加熱した第２ゴデッドローラーとの間で延伸し、熱セットを施して１７ｄｔｅｘ／１２フィラメントの三角断面ポリエステル繊維を巻き取った。紡糸操業性及び物性は表１記載の通りであった。その後、フリクション仮撚機にて仮撚し、エアー交絡処理を行い表１記載の交絡数を与えて仮撚捲縮加工糸を得た。
【００４０】
該仮撚捲縮加工糸を用いて、経密度１０５本／２．５ｃｍ（１インチ）、緯密度６７本／２．５ｃｍ（１インチ）の芯地用基布を製織し、透明性、モアレ発生状況、目ズレ状況を評価し表１記載の結果を得た。
【００４１】
（実施例２〜３）
実施例２は、１５ｄｔｅｘ／１２フィラメント、実施例３は２２ｄｔｅｘ／１２フィラメントとする以外は実施例１と同様に紡糸した。
【００４２】
（比較例１〜２）
比較例１は３３ｄｔｅｘ／１２フィラメント、比較例２は９ｄｔｅｘ／１２フィラメントとする以外は実施例１と同様に紡糸した。繊度が本発明範囲外であり、比較例１は透明性が不良でありモアレも発生していた。比較例２は繊度が低すぎて安定紡出出来なかった。
【００４３】
（比較例３〜４）
比較例３は２２ｄｔｅｘ／６フィラメント、比較例４は１５ｄｔｅｘ／２４フィラメントとする以外は実施例１と同様に紡糸した。比較例３は単糸繊度が太過ぎる為に透明性が不良で風合いが硬いものとなり薄地用衣料素材には不適であった。また、比較例４は単糸繊度が低過ぎて紡出不可能であった。
【００４４】
（比較例５）
コンベンショナル法（コンベ法）で４５ｄｔｅｘ／１２フィラメントの三角断面未延伸糸を１５００ｍ／分で巻き取り、延伸工程にて加熱ローラーヒーターと非加熱ドローローラー間でプレートヒーターを介して延伸熱処理を行い、１７ｄｔｅｘ／１２フィラメントの延伸糸を得た。該繊維の１０％ＳＳが本発明を外れており、該繊維を用いて仮撚時にエアー交絡処理すると、交絡が入りにくく、芯地の目ズレ発生が顕著であった。
【００４５】
（比較例６）
延伸倍率を下げる以外は、実施例１と同様にして１７ｄｔｅｘ／１２フィラメントのポリエステル繊維を得た。１０％ＳＳが本発明範囲を下回っており、仮撚捲縮加工時に断面形状が潰れ芯地を製造すると透明性が劣るものとなった。
【００４６】
（比較例７）
実施例１と同様にして仮撚捲縮加工糸を得た。ただし、紡糸口金の形状は丸型として、１７ｄｔｅｘ／１２フィラメントの○断面延伸糸を得た。繊維の断面形状が異形でないため、芯地の透明性が劣り、またコシ感のない風合いとなった。
【００４７】
（比較例８）
実施例１と同様にして仮撚捲縮加工糸を得た。ただし、用いるポリエステル中の二酸化チタン含有率は０．０６％として、１５ｄｔｅｘ／１２フィラメントの延伸糸を得た。無機粒子含有量が本発明範囲を超えており、芯地の透明性が劣るものとなった。
【００４８】
【表１】
2005036331.tif 000002